(57)【要約】  （Ａ）エポキシ樹脂、（Ｂ）硬化剤、（Ｃ）硬化促進剤、（Ｄ）無機充填材及び（Ｅ）炭素数１７〜５０の脂肪酸アミド化合物を含み、前記（Ｄ）無機充填材の含有率が、組成物全量に対して８０体積％超である封止用エポキシ樹脂組成物。【特許請求の範囲】
【請求項１】
（Ａ）エポキシ樹脂、（Ｂ）硬化剤、（Ｃ）硬化促進剤、（Ｄ）無機充填材及び（Ｅ）炭素数１７〜５０の脂肪酸アミド化合物を含み、
前記（Ｄ）無機充填材の含有率が、組成物全量に対して８０体積％超である封止用エポキシ樹脂組成物。
【請求項２】
前記（Ｄ）無機充填材は、アルミナを含む請求項１に記載の封止用エポキシ樹脂組成物。
【請求項３】
前記アルミナの含有率が、組成物全量に対して８０体積％超である請求項２に記載の封止用エポキシ樹脂組成物。
【請求項４】
前記（Ｅ）炭素数１７〜５０の脂肪酸アミド化合物の含有率は、組成物全量に対し、０．００５質量％〜１．０質量％である請求項１〜請求項３のいずれか１項に記載の封止用エポキシ樹脂組成物。
【請求項５】
前記（Ｅ）炭素数１７〜５０の脂肪酸アミド化合物は、オレイン酸アミド、ステアリン酸アミド、エルカ酸アミド、エチレンビスオレイン酸アミド、ヘキサメチレンビスオレイン酸アミド、ジオレイルアジピン酸アミド、メチレンビスエルカ酸アミド、エチレンビスエルカ酸アミド、ヘキサメチレンビスエルカ酸アミド、ｍ−キシレンビスエルカ酸アミド、ｐ−フェニレンビスエルカ酸アミド、メチレンビスステアリン酸アミド、及びエチレンビスラウリン酸アミドからなる群より選択される少なくとも一つの化合物を含む請求項１〜請求項４のいずれか１項に記載の封止用エポキシ樹脂組成物。
【請求項６】
素子と、前記素子を封止する請求項１〜請求項５のいずれか１項に記載の封止用エポキシ樹脂組成物の硬化物とを備える電子部品装置。
【発明の詳細な説明】
【技術分野】
【０００１】
本発明は、封止用エポキシ樹脂組成物及び電子部品装置に関する。
【背景技術】
【０００２】
近年、電子機器の高度化及び軽薄短小化が求められる中、半導体素子の高集積化及び高機能化が進んでいる。これに伴い、封止用エポキシ樹脂組成物への要求は益々厳しくなっているのが現状である。特に半導体装置の薄型化及び多ピン化に際しては、半導体素子を封止する際に成形金型におけるエポキシ樹脂組成物の流路が極めて狭くなるため、より流動性に優れたエポキシ樹脂組成物が必要となる。また、半導体素子の高機能化によって素子自体の発熱量は増加し、誤作動の発生、素子の低寿命化等が懸念される。このため、エポキシ樹脂組成物を硬化させた際、熱伝導性に優れることが望ましい。【０００３】
エポキシ樹脂組成物を硬化させた際に熱伝導性を向上させる手法としては、熱伝導性フィラのエポキシ樹脂組成物中の充填量を増やす方法が報告されている（例えば、特許文献１参照）。
【先行技術文献】
【特許文献】
【０００４】
【特許文献１】特開２０１２−２１１２２５号公報
【発明の概要】
【発明が解決しようとする課題】
【０００５】
しかしながら、熱伝導性フィラ等の無機充填材をエポキシ樹脂組成物に配合した場合、エポキシ樹脂組成物の流動性が低下し、更に、無機充填材をエポキシ樹脂組成物に多量に配合した場合、エポキシ樹脂組成物の流動性の低下がより顕著となる。そこで、エポキシ樹脂組成物に無機充填材を配合した場合における流動性の低下を抑制することが望まれている。【０００６】
本発明の一形態は、流動性に優れた封止用エポキシ樹脂組成物、及びこれを用いて封止された素子を備える電子部品装置を提供することを目的とする。
【課題を解決するための手段】
【０００７】
上記課題を解決するための手段には、以下の実施態様が含まれる。
＜１＞  （Ａ）エポキシ樹脂、（Ｂ）硬化剤、（Ｃ）硬化促進剤、（Ｄ）無機充填材及び（Ｅ）炭素数１７〜５０の脂肪酸アミド化合物を含み、前記（Ｄ）無機充填材の含有率が、組成物全量に対して８０体積％超である封止用エポキシ樹脂組成物。
＜２＞  前記（Ｄ）無機充填材は、アルミナを含む＜１＞に記載の封止用エポキシ樹脂組成物。
＜３＞  前記アルミナの含有率が、組成物全量に対して８０体積％超である＜２＞に記載の封止用エポキシ樹脂組成物。
＜４＞  前記（Ｅ）炭素数１７〜５０の脂肪酸アミド化合物の含有率は、組成物全量に対し、０．００５質量％〜１．０質量％である＜１＞〜＜３＞のいずれか１つに記載の封止用エポキシ樹脂組成物。
＜５＞  前記（Ｅ）炭素数１７〜５０の脂肪酸アミド化合物は、オレイン酸アミド、ステアリン酸アミド、エルカ酸アミド、エチレンビスオレイン酸アミド、ヘキサメチレンビスオレイン酸アミド、ジオレイルアジピン酸アミド、メチレンビスエルカ酸アミド、エチレンビスエルカ酸アミド、ヘキサメチレンビスエルカ酸アミド、ｍ−キシレンビスエルカ酸アミド、ｐ−フェニレンビスエルカ酸アミド、メチレンビスステアリン酸アミド、及びエチレンビスラウリン酸アミドからなる群より選択される少なくとも一つの化合物を含む＜１＞〜＜４＞のいずれか１つに記載の封止用エポキシ樹脂組成物。【０００８】
＜６＞  素子と、前記素子を封止する＜１＞〜＜５＞のいずれか１つに記載の封止用エポキシ樹脂組成物の硬化物とを備える電子部品装置。
【発明の効果】
【０００９】
本開示によれば、流動性に優れた封止用エポキシ樹脂組成物、及びこれを用いて封止された素子を備える電子部品装置を提供することができる。
【発明を実施するための形態】
【００１０】
以下、本発明を実施するための形態について詳細に説明する。但し、本発明は以下の実施形態に限定されるものではない。以下の実施形態において、その構成要素（要素ステップ等も含む）は、特に明示した場合を除き、必須ではない。数値及びその範囲についても同様であり、本発明を制限するものではない。
【００１１】
本開示において「〜」を用いて示された数値範囲には、「〜」の前後に記載される数値がそれぞれ最小値及び最大値として含まれる。
本開示中に段階的に記載されている数値範囲において、一つの数値範囲で記載された上限値又は下限値は、他の段階的な記載の数値範囲の上限値又は下限値に置き換えてもよい。また、本開示中に記載されている数値範囲において、その数値範囲の上限値又は下限値は、実施例に示されている値に置き換えてもよい。
本開示において各成分は該当する物質を複数種含んでいてもよい。組成物中に各成分に該当する物質が複数種存在する場合、各成分の含有率は、特に断らない限り、組成物中に存在する当該複数種の物質の合計の含有率を意味する。
【００１２】
［封止用エポキシ樹脂組成物］
本開示の封止用エポキシ樹脂組成物は、（Ａ）エポキシ樹脂、（Ｂ）硬化剤、（Ｃ）硬化促進剤、（Ｄ）無機充填材及び（Ｅ）炭素数１７〜５０の脂肪酸アミド化合物を含み、
前記（Ｄ）無機充填材の含有率が、組成物全量に対して８０体積％超である。これにより、流動性に優れた封止用エポキシ樹脂組成物が提供され、（Ｄ）無機充填材の含有率が８０体積％超であることにより、硬化物とした際の熱伝導率に優れる傾向にある。
また、本開示の封止用エポキシ樹脂組成物は、例えば、電子部品装置を封止するために用いられる。
【００１３】
［（Ａ）エポキシ樹脂］
本開示の封止用エポキシ樹脂組成物（以下、「エポキシ樹脂組成物」とも称する。）は、（Ａ）エポキシ樹脂を含む。（Ａ）エポキシ樹脂としては、分子中にエポキシ基を有するものであればその種類は特に制限されない。
【００１４】
（Ａ）エポキシ樹脂として具体的には、フェノール、クレゾール、キシレノール、レゾルシン、カテコール、ビスフェノールＡ、ビスフェノールＦ等のフェノール化合物及びα−ナフトール、β−ナフトール、ジヒドロキシナフタレン等のナフトール化合物からなる群より選ばれる少なくとも１種のフェノール性化合物と、ホルムアルデヒド、アセトアルデヒド、プロピオンアルデヒド等の脂肪族アルデヒド化合物とを酸性触媒下で縮合又は共縮合させて得られるノボラック樹脂をエポキシ化したものであるノボラック型エポキシ樹脂（フェノールノボラック型エポキシ樹脂、オルソクレゾールノボラック型エポキシ樹脂等）；上記フェノール性化合物と、ベンズアルデヒド、サリチルアルデヒド等の芳香族アルデヒド化合物とを酸性触媒下で縮合又は共縮合させて得られるトリフェニルメタン型フェノール樹脂をエポキシ化したものであるトリフェニルメタン型エポキシ樹脂；上記フェノール化合物及びナフトール化合物と、ホルムアルデヒド、アセトアルデヒド、プロピオンアルデヒド、ベンズアルデヒド、サリチルアルデヒド等のアルデヒド化合物とを酸性触媒下で共縮合させて得られるノボラック樹脂をエポキシ化したものである共重合型エポキシ樹脂；ビスフェノールＡ、ビスフェノールＡＤ、ビスフェノールＦ等のジグリシジルエーテルであるジフェニルメタン型エポキシ樹脂；アルキル置換又は非置換のビフェノールのジグリシジルエーテルであるビフェニル型エポキシ樹脂；スチルベン系フェノール化合物のジグリシジルエーテルであるスチルベン型エポキシ樹脂；ビスフェノールＳ等のジグリシジルエーテルである硫黄原子含有エポキシ樹脂；ブタンジオール、ポリエチレングリコール、ポリプロピレングリコール等のアルコール類のグリシジルエーテルであるエポキシ樹脂；フタル酸、イソフタル酸、テトラヒドロフタル酸、ダイマー酸等の多価カルボン酸化合物のグリシジルエステルであるグリシジルエステル型エポキシ樹脂；アニリン、ジアミノジフェニルメタン、イソシアヌル酸等の窒素原子に結合した活性水素をグリシジル基で置換したものであるグリシジルアミン型エポキシ樹脂；ジシクロペンタジエンとフェノール化合物の共縮合樹脂をエポキシ化したものであるジシクロペンタジエン型エポキシ樹脂；分子内のオレフィン結合をエポキシ化したものであるビニルシクロヘキセンジエポキシド、３，４−エポキシシクロヘキシルメチル−３，４−エポキシシクロヘキサンカルボキシレート、２−（３，４−エポキシ）シクロヘキシル−５，５−スピロ（３，４−エポキシ）シクロヘキサン−ｍ−ジオキサン等の脂環型エポキシ樹脂；パラキシリレン変性フェノール樹脂のグリシジルエーテルであるパラキシリレン変性エポキシ樹脂；メタキシリレン変性フェノール樹脂のグリシジルエーテルであるメタキシリレン変性エポキシ樹脂；テルペン変性フェノール樹脂のグリシジルエーテルであるテルペン変性エポキシ樹脂；ジシクロペンタジエン変性フェノール樹脂のグリシジルエーテルであるジシクロペンタジエン変性エポキシ樹脂；シクロペンタジエン変性フェノール樹脂のグリシジルエーテルであるシクロペンタジエン変性エポキシ樹脂；多環芳香環変性フェノール樹脂のグリシジルエーテルであ��多環芳香環変性エポキシ樹脂；ナフタレン環含有フェノール樹脂のグリシジルエーテルであるナフタレン型エポキシ樹脂；ハロゲン化フェノールノボラック型エポキシ樹脂；ハイドロキノン型エポキシ樹脂；トリメチロールプロパン型エポキシ樹脂；オレフィン結合を過酢酸等の過酸で酸化して得られる線状脂肪族エポキシ樹脂；フェノールアラルキル樹脂、ナフトールアラルキル樹脂等のアラルキル型フェノール樹脂をエポキシ化したものであるアラルキル型エポキシ樹脂；などが挙げられる。更にはシリコーン樹脂のエポキシ化物、アクリル樹脂のエポキシ化物等もエポキシ樹脂として挙げられる。これらのエポキシ樹脂は、１種を単独で用いても２種以上を組み合わせて用いてもよい。
【００１５】
（Ａ）エポキシ樹脂のエポキシ当量（分子量／エポキシ基数）は、特に制限されない。成形性、耐リフロー性、電気的信頼性等の各種特性バランスの観点からは、１００ｇ／ｅｑ〜１０００ｇ／ｅｑであることが好ましく、１５０ｇ／ｅｑ〜５００ｇ／ｅｑであることがより好ましい。
【００１６】
（Ａ）エポキシ樹脂のエポキシ当量は、ＪＩＳ  Ｋ  ７２３６：２００９に準じた方法で測定される値とする。
【００１７】
（Ａ）エポキシ樹脂が固体である場合、その融点又は軟化点は、特に制限されない。成形性と耐リフロー性の観点からは４０℃〜１８０℃であることが好ましく、エポキシ樹脂組成物の調製の際の取扱い性の観点からは５０℃〜１３０℃であることがより好ましい。
【００１８】
（Ａ）エポキシ樹脂の融点は示差走査熱量測定（ＤＳＣ）で測定される値とし、エポキシ樹脂の軟化点はＪＩＳ  Ｋ  ７２３４：１９８６に準じた方法（環球法）で測定される値とする。
【００１９】
エポキシ樹脂組成物中の（Ａ）エポキシ樹脂の含有率は、強度、流動性、耐熱性、成形性等の観点から０．５質量％〜３０質量％であることが好ましく、２質量％〜２０質量％であることがより好ましく、３質量％〜１５質量％であることが更に好ましく、５質量％〜１０質量％であることが特に好ましい。
【００２０】
［（Ｂ）硬化剤］
本開示のエポキシ樹脂組成物は、（Ｂ）硬化剤を含む。硬化剤の種類は特に制限されず、（Ａ）エポキシ樹脂の種類、エポキシ樹脂組成物の所望の特性等に応じて選択できる。
【００２１】
（Ｂ）硬化剤として具体的には、フェノール硬化剤、アミン硬化剤、酸無水物硬化剤、ポリメルカプタン硬化剤、ポリアミノアミド硬化剤、イソシアネート硬化剤、ブロックイソシアネート硬化剤等が挙げられる。耐熱性向上の観点からは、硬化剤は、フェノール硬化剤が好ましい。
【００２２】
フェノール硬化剤として具体的には、レゾルシン、カテコール、ビスフェノールＡ、ビスフェノールＦ、フェノール、クレゾール、キシレノール、フェニルフェノール、アミノフェノール等のフェノール化合物及びα−ナフトール、β−ナフトール、ジヒドロキシナフタレン等のナフトール化合物からなる群より選ばれる少なくとも一種のフェノール性化合物と、ホルムアルデヒド、アセトアルデヒド、プロピオンアルデヒド、ベンズアルデヒド、サリチルアルデヒド等のアルデヒド化合物とを酸性触媒下で縮合又は共縮合させて得られるノボラック型フェノール樹脂；上記フェノール性化合物と、ジメトキシパラキシレン、ビス（メトキシメチル）ビフェニル等とから合成されるフェノールアラルキル樹脂、ナフトールアラルキル樹脂等のアラルキル型フェノール樹脂；パラキシリレン変性フェノール樹脂；メタキシリレン変性フェノール樹脂；メラミン変性フェノール樹脂；テルペン変性フェノール樹脂；上記フェノール性化合物と、ジシクロペンタジエンとから共重合により合成されるジシクロペンタジエン型フェノール樹脂及びジシクロペンタジエン型ナフトール樹脂；シクロペンタジエン変性フェノール樹脂；多環芳香環変性フェノール樹脂；ビフェニル型フェノール樹脂などが挙げられる。これらのフェノール硬化剤は、１種を単独で用いても２種以上を組み合わせて用いてもよい。
【００２３】
（Ｂ）硬化剤の官能基当量（フェノール硬化剤の場合は水酸基当量）は、特に制限されない。成形性、耐リフロー性、電気的信頼性等の各種特性バランスの観点からは、７０ｇ／ｅｑ〜１０００ｇ／ｅｑであることが好ましく、８０ｇ／ｅｑ〜５００ｇ／ｅｑであることがより好ましい。
【００２４】
フェノール硬化剤の水酸基当量は、ＪＩＳ  Ｋ  ００７０：１９９２に準じた方法により測定される値とする。
【００２５】
（Ｂ）硬化剤が固体である場合、その融点又は軟化点は、特に制限されない。成形性と耐リフロー性の観点からは、４０℃〜１８０℃であることが好ましく、エポキシ樹脂組成物の製造時における取扱い性の観点からは、５０℃〜１３０℃であることがより好ましい。
【００２６】
（Ｂ）硬化剤の融点又は軟化点は、エポキシ樹脂の融点又は軟化点と同様にして測定される値とする。
【００２７】
（Ａ）エポキシ樹脂と（Ｂ）硬化剤との当量比、すなわち（Ａ）エポキシ樹脂中の官能基数に対する（Ｂ）硬化剤中の官能基数の比（（Ｂ）硬化剤中の官能基数／（Ａ）エポキシ樹脂中の官能基数）は、特に制限されない。それぞれの未反応分を少なく抑える観点からは、０．５〜１．５の範囲に設定されることが好ましく、０．６〜１．３の範囲に設定されることがより好ましく、０．７〜１．２の範囲に設定されることが更に好ましい。
【００２８】
［（Ｃ）硬化促進剤］
本開示のエポキシ樹脂組成物は、（Ｃ）硬化促進剤を含む。硬化促進剤の種類は特に制限されず、（Ａ）エポキシ樹脂の種類、エポキシ樹脂組成物の所望の特性等に応じて選択できる。
【００２９】
（Ｃ）硬化促進剤として具体的には、１，８−ジアザ−ビシクロ（５，４，０）ウンデセン−７、１，５−ジアザ−ビシクロ（４，３，０）ノネン、５，６−ジブチルアミノ−１，８−ジアザ−ビシクロ（５，４，０）ウンデセン−７、ベンジルジメチルアミン、トリエタノールアミン、ジメチルアミノエタノール、トリス（ジメチルアミノメチル）フェノール等の３級アミン類及びこれらの誘導体、２−メチルイミダゾール、２−フェニルイミダゾール、２−フェニル−４−メチルイミダゾール等のイミダゾール類及びこれらの誘導体、トリブチルホスフィン、メチルジフェニルホスフィン、トリフェニルホスフィン、ジフェニルホスフィン、フェニルホスフィン等の有機ホスフィン類及びこれらのホスフィン類に無水マレイン酸、ベンゾキノン、ジアゾフェニルメタン等のπ結合をもつ化合物を付加してなる分子内分極を有するリン化合物、テトラフェニルホスホニウムテトラフェニルボレート、トリフェニルホスフィンテトラフェニルボレート、２−エチル−４−メチルイミダゾールテトラフェニルボレート、Ｎ−メチルテトラフェニルホスホニウムテトラフェニルボレート、トリフェニルホスフィンとベンゾキノンの付加物、トリパラトリルホスフィンとベンゾキノンの付加物、トリフェニルホスホニウムトリフェニルボランなどが挙げられる。これらの硬化促進剤は、１種を単独で用いても２種以上を組み合わせて用いてもよい。
【００３０】
エポキシ樹脂組成物中の（Ｃ）硬化促進剤の含有率は、硬化促進効果が得られれば特に限定されない。エポキシ樹脂組成物中の（Ｃ）硬化促進剤の含有率は、例えば、（Ａ）エポキシ樹脂と（Ｂ）硬化剤の合計量に対して、０．１質量％〜８．０質量％であることが好ましく、０．５質量％〜５．０質量％であることがより好ましく、１．０質量％〜４．０質量％であることが更に好ましく、１．０質量％〜３．０質量％であることが特に好ましい。（Ｃ）硬化促進剤の含有率が（Ａ）エポキシ樹脂と（Ｂ）硬化剤の合計量に対して、０．１質量％以上であると、硬化時間の短縮化が図れる傾向にあり、８．０質量％以下であると、硬化速度が速すぎず良好な成形品が得られる傾向にある。
【００３１】
［（Ｄ）無機充填材］
本開示のエポキシ樹脂組成物は、（Ｄ）無機充填材を含む。（Ｄ）無機充填材を含むことにより、硬化物とした際に吸湿性低減及び強度向上を図ることができる。
更に、本開示のエポキシ樹脂組成物は、組成物全量に対して、（Ｄ）無機充填材の含有率が８０体積％超である。これにより、エポキシ樹脂組成物を硬化物とした際の熱伝導性を高めることができる。
【００３２】
硬化物とした際の熱伝導性の観点から、本開示のエポキシ樹脂組成物は、組成物全量に対して、（Ｄ）無機充填材の含有率が８１体積％以上であることが好ましく、８３体積％以上であることがより好ましく、８４体積％以上であることが更に好ましい。
【００３３】
また、流動性の観点から、本開示のエポキシ樹脂組成物は、組成物全量に対して、（Ｄ）無機充填材の含有率が９０体積％以下であることが好ましく、８７体積％以下であることがより好ましく、８６体積％以下であることが更に好ましい。
【００３４】
（Ｄ）無機充填材は、エポキシ樹脂組成物を硬化物とした際の熱伝導性を高める観点から、アルミナを含むことが好ましい。
【００３５】
硬化物とした際の熱伝導性の観点から、本開示のエポキシ樹脂組成物は、組成物全量に対して、アルミナの含有率が８０体積％超であることが好ましく、８１体積％以上であることがより好ましく、８３体積％以上であることが更に好ましく、８４体積％以上であることが特に好ましい。
【００３６】
また、流動性の観点から、本開示のエポキシ樹脂組成物は、組成物全量に対して、アルミナの含有率が９０体積％以下であることが好ましく、８７体積％以下であることがより好ましく、８６体積％以下であることが更に好ましい。
【００３７】
（Ｄ）無機充填材におけるアルミナの含有率は、エポキシ樹脂組成物を硬化物とした際の熱伝導性をより高める観点から、（Ｄ）無機充填材全量に対し、７０体積％以上であることが好ましく、７５体積％以上であることがより好ましく、８５体積％以上であることが更に好ましく、９０体積％〜１００体積％であることが特に好ましく、９５体積％〜１００体積％であることがより一層好ましい。（Ｄ）無機充填材におけるアルミナの含有率は、（Ｄ）無機充填材全量に対し、９７体積％〜９９．９体積％であってもよく、９８．５体積％〜９９．５体積％であってもよい。
【００３８】
（Ｄ）無機充填材は、アルミナ以外の無機充填材を含んでいてもよい。アルミナ以外の無機充填材としては、シリカ、窒化ケイ素、窒化ホウ素、酸化マグネシウム、酸化亜鉛、炭化ケイ素及び窒化アルミニウムからなる群より選択される少なくとも一つの無機充填材（特定の無機充填材）を含むことが好ましい。
【００３９】
（Ｄ）無機充填材は、アルミナ以外の無機充填材として、前述の特定の無機充填材以外のその他の無機充填材を含んでいてもよい。その他の無機充填材としては、溶融シリカ、結晶シリカ、ジルコン、珪酸カルシウム、炭酸カルシウム、チタン酸カリウム、ベリリア、ジルコニア、フォステライト、ステアタイト、スピネル、ムライト、チタニア等の粉体又はこれらを球形化したビーズ、チタン酸カリウム等の単結晶繊維、ガラス繊維、アラミド繊維、炭素繊維などが挙げられる。中でも、線膨張係数低減の観点から、溶融シリカが好ましい。また、その他の無機充填材としては、難燃効果の観点から、水酸化アルミニウム、ホウ酸亜鉛、水酸化マグネシウム等が挙げられる。その他の無機充填材は１種を単独で用いても２種以上を組み合わせて用いてもよい。
【００４０】
（Ｄ）無機充填材におけるアルミナ以外の無機充填材の含有率は、（Ｄ）無機充填材全量に対し、３０体積％以下であってもよく、１５体積％以下であってもよく、１０体積％以下であってもよく、５体積％以下であってもよく、０．１体積％〜３体積％であってもよく、０．５体積％〜１．５体積％以下であってもよい。
【００４１】
エポキシ樹脂組成物における（Ｄ）無機充填材の含有率は、吸湿性、線膨張係数の低減、強度向上及び半田耐熱性の観点から、組成物全量に対し、７５質量％〜９７質量％であることが好ましく、８０質量％〜９５質量％であることがより好ましく、８５質量％〜９２質量％であることが更に好ましい。
【００４２】
なお、（Ｄ）無機充填材の形状は特に限定されず、粉状、球状、繊維状等が挙げられる。中でも、エポキシ樹脂組成物の成形時の流動性及び金型摩耗性の観点からは、球形が好ましい。
【００４３】
［（Ｅ）炭素数１７〜５０の脂肪酸アミド化合物］
本開示のエポキシ樹脂組成物は、（Ｅ）炭素数１７〜５０の脂肪酸アミド化合物を含む。（Ｅ）炭素数１７〜５０の脂肪酸アミド化合物を含むことにより、エポキシ樹脂組成物の流動性が向上する。なお、エポキシ樹脂組成物の流動性の向上は、（Ｅ）炭素数１７〜５０の脂肪酸アミド化合物が（Ａ）エポキシ樹脂、（Ｄ）無機充填材等の分散性を向上させることにより生じると推察される。より詳細には、以下のように推察される。まず、（Ｅ）炭素数１７〜５０の脂肪酸アミド化合物が樹脂成分と親和性を有する基と、（Ｄ）無機充填材との吸着性に優れる基とを有することにより、（Ｄ）無機充填材との吸着性に優れる基が（Ｄ）無機充填材に吸着し、樹脂成分と親和性を有する基の作用により、樹脂成分と（Ｄ）無機充填材の濡れ性が改善する。これにより、（Ｄ）無機充填材の含有率を上昇させて高充填とした場合であっても、（Ｄ）無機充填材の凝集が抑制され、かつ（Ｄ）無機充填材の分散性が高まり、エポキシ樹脂組成物の流動性が向上すると考えられる。
【００４４】
（Ｅ）炭素数１７〜５０の脂肪酸アミド化合物として具体的には、オレイン酸アミド、ステアリン酸アミド、エルカ酸アミド等のモノアミド、エチレンビスオレイン酸アミド、ヘキサメチレンビスオレイン酸アミド、ジオレイルアジピン酸アミド、メチレンビスエルカ酸アミド、エチレンビスエルカ酸アミド、ヘキサメチレンビスエルカ酸アミド、ｍ−キシレンビスエルカ酸アミド、ｐ−フェニレンビスエルカ酸アミド、メチレンビスステアリン酸アミド、エチレンビスラウリン酸アミド等のビスアミドが挙げられる。炭素数１７〜５０の脂肪酸アミド化合物は１種を単独で用いても２種以上を組み合わせて用いてもよい。中でも、流動性の観点から、オレイン酸アミド、エチレンビスオレイン酸アミド及びメチレンビスステアリン酸アミドが好ましい。
【００４５】
炭素数１７以上の脂肪酸アミド化合物を用いることにより、（Ａ）エポキシ樹脂との相溶性が高くなりすぎることを抑制でき、硬化阻害の発生による金型からの離型性の低下を抑制することができる傾向にある。更に、エポキシ樹脂組成物の硬化物の吸水率が大きくなり、耐半田クラック性に悪影響を及ぼすことも抑制される傾向にある。
【００４６】
炭素数５０以下の脂肪酸アミド化合物を用いることにより、（Ａ）エポキシ樹脂との相溶性の低下及び流動性の低下が抑制される傾向にある。更に、成形時にエポキシ樹脂組成物から脂肪酸アミド化合物が染み出すことによる金型汚れ及び基板との接着力低下を抑制できる傾向にある。
【００４７】
なお、脂肪酸アミド化合物における炭素数は、化合物中の炭化水素部分の炭素数を指し、アミド基の炭素数は含まないものとする。また、炭化水素部分の水素は、別の官能基に置換されていてもよい。炭化水素部分の水素が別の官能基に置換されており、かつこの置換基が炭素原子を有する場合、置換基の炭素原子数は、脂肪酸アミド化合物における炭素数に含めないものとする。
【００４８】
また、（Ｅ）炭素数１７〜５０の脂肪酸アミド化合物としては、二重結合を有する不飽和脂肪酸アミドであってもよく、二重結合を有しない飽和脂肪酸アミドであってもよい。（Ｅ）炭素数１７〜５０の脂肪酸アミド化合物としては、分子内に芳香環を有していてもよく、有していなくてもよい。
【００４９】
エポキシ樹脂組成物における（Ｅ）炭素数１７〜５０の脂肪酸アミド化合物の含有率は、特に限定されず、例えば流動性の観点から、組成物全量に対し、０．００５質量％〜１．０質量％であってもよく、０．０１質量％〜１．０質量％であってもよく、０．０２質量％〜１．０質量％であってもよく、０．１質量％〜０．８質量％であってもよく、０．３質量％〜０．７質量％であってもよい。また、エポキシ樹脂組成物における（Ｅ）炭素数１７〜５０の脂肪酸アミド化合物の含有率は、組成物全量に対し、０．５質量％以下であってもよく、０．４質量％以下であってもよく、０．３質量％以下であってもよい。
【００５０】
また、エポキシ樹脂組成物は、本発明の効果を奏する範囲において、炭素数１６以下の脂肪酸アミド化合物を含んでいてもよく、炭素数５１以上の脂肪酸アミド化合物を含んでいてもよい。
【００５１】
［その他の成分］
本開示のエポキシ樹脂組成物は、前述の（Ａ）エポキシ樹脂、（Ｂ）硬化剤、（Ｃ）硬化促進剤、（Ｄ）無機充填材及び（Ｅ）炭素数１７〜５０の脂肪酸アミド化合物以外のその他の成分を含んでいてもよい。その他の成分としては、本発明の効果を奏する範囲において特に限定されず、パラフィン、脂肪酸エステル、脂肪酸金属塩等の離型剤；シランカップリング剤、チタネート系カップリング剤等のカップリング剤；臭素化エポキシ樹脂、リン化合物等の難燃剤；三酸化アンチモン、四酸化アンチモン等の難燃助剤；カーボンブラック、酸化鉄等の着色剤；シリコーンオイル、シリコーンゴム、合成ゴム等の応力緩和剤；酸化防止剤などの各種添加剤が挙げられる。
【００５２】
［エポキシ樹脂組成物の調製方法］
エポキシ樹脂組成物の調製方法は、特に制限されない。一般的な手法としては、所定の配合量の成分をミキサー等によって十分混合した後、ミキシングロール、押出機等によって溶融混練し、冷却し、粉砕する方法を挙げることができる。より具体的には、例えば、上述した成分の所定量を撹拌及び混合し、予め７０℃〜１４０℃に加熱してあるニーダー、ロール、エクストルーダー等で混練し、冷却し、粉砕する方法を挙げることができる。
【００５３】
［電子部品装置］
本開示の電子部品装置は、素子と、前記素子を封止する上述の封止用エポキシ樹脂組成物の硬化物とを備える。
電子部品装置としては、リードフレーム、配線済みのテープキャリア、配線板、ガラス、シリコンウエハ、有機基板等の支持部材に、素子（半導体チップ、トランジスタ、ダイオード、サイリスタ等の能動素子、コンデンサ、抵抗体、コイル等の受動素子など）を搭載して得られた素子部をエポキシ樹脂組成物で封止したものが挙げられる。
より具体的には、リードフレーム上に素子を固定し、ボンディングパッド等の素子の端子部とリード部とをワイヤボンディング、バンプ等で接続した後、エポキシ樹脂組成物を用いてトランスファ成形等によって封止した構造を有するＤＩＰ（Ｄｕａｌ  Ｉｎｌｉｎｅ  Ｐａｃｋａｇｅ）、ＰＬＣＣ（Ｐｌａｓｔｉｃ  Ｌｅａｄｅｄ  Ｃｈｉｐ  Ｃａｒｒｉｅｒ）、ＱＦＰ（Ｑｕａｄ  Ｆｌａｔ  Ｐａｃｋａｇｅ）、ＳＯＰ（Ｓｍａｌｌ  Ｏｕｔｌｉｎｅ  Ｐａｃｋａｇｅ）、ＳＯＪ（Ｓｍａｌｌ  Ｏｕｔｌｉｎｅ  Ｊ−ｌｅａｄ  ｐａｃｋａｇｅ）、ＴＳＯＰ（Ｔｈｉｎ  Ｓｍａｌｌ  Ｏｕｔｌｉｎｅ  Ｐａｃｋａｇｅ）、ＴＱＦＰ（Ｔｈｉｎ  Ｑｕａｄ  Ｆｌａｔ  Ｐａｃｋａｇｅ）等の一般的な樹脂封止型ＩＣ（Ｉｎｔｅｇｒａｔｅｄ  Ｃｉｒｃｕｉｔ）；テープキャリアにバンプで接続した素子をエポキシ樹脂組成物で封止した構造を有するＴＣＰ（Ｔａｐｅ  Ｃａｒｒｉｅｒ  Ｐａｃｋａｇｅ）；支持部材上に形成した配線に、ワイヤボンディング、フリップチップボンディング、はんだ等で接続した素子を、エポキシ樹脂組成物で封止した構造を有するＣＯＢ（Ｃｈｉｐ  Ｏｎ  Ｂｏａｒｄ）モジュール、ハイブリッドＩＣ、マルチチップモジュール等；裏面に配線板接続用の端子を形成した支持部材の表面に素子を搭載し、バンプ又はワイヤボンディングにより素子と支持部材に形成された配線とを接続した後、エポキシ樹脂組成物で素子を封止した構造を有するＢＧＡ（Ｂａｌｌ  Ｇｒｉｄ  Ａｒｒａｙ）、ＣＳＰ（Ｃｈｉｐ  Ｓｉｚｅ  Ｐａｃｋａｇｅ）、ＭＣＰ（Ｍｕｌｔｉ  Ｃｈｉｐ  Ｐａｃｋａｇｅ）などが挙げられる。また、プリント配線板においてもエポキシ樹脂組成物を好適に使用することができる。
【００５４】
エポキシ樹脂組成物を用いて電子部品装置を封止する方法としては、低圧トランスファ成形法、インジェクション成形法、圧縮成形法等が挙げられる。これらの中では、低圧トランスファ成形法が一般的である。
【実施例】
【００５５】
以下、実施例により本発明を具体的に説明するが、本発明の範囲はこれらの実施例に限定されるものではない。【００５６】
［エポキシ樹脂組成物の調製］
下記に示す成分を表１に示す配合割合で予備混合（ドライブレンド）した後、二軸ロール（ロール表面約９５℃）で約５分間混練し、冷却粉砕して実施例と比較例のエポキシ樹脂組成物を調製した。【００５７】
（Ａ）エポキシ樹脂
・ビフェニル型エポキシ樹脂、三菱ケミカル株式会社、品名「ＹＬ６１２１ＨＡ」
・ビスフェノールＦ型エポキシ樹脂、新日鉄住金化学株式会社、品名「ＹＤＦ−８１７０Ｃ」
（Ｂ）硬化剤
・アラルキルフェノール樹脂、エア・ウォーター株式会社、品名「ＨＥ９１０−０９」
（Ｃ）硬化促進剤
・リン系硬化促進剤
（Ｄ）無機充填材
・溶融シリカ（体積平均粒子径１５ｎｍのシリカ粒子）
・アルミナ１（体積平均粒子径１０．４μｍのアルミナ粒子）
・アルミナ２（体積平均粒子径２．０μｍのアルミナ粒子）
・アルミナ３（体積平均粒子径０．４０μｍのアルミナ粒子）
（Ｅ）炭素数１７〜５０の脂肪酸アミド化合物
・エチレンビスオレイン酸アミド（炭素数３６の不飽和脂肪酸アミド）【００５８】
［混練可否の評価］
得られたエポキシ樹脂組成物の外観から以下の基準により混練可否の評価を行った。なお、混練評価がＡであれば、無機充填材の分散性に優れるため、エポキシ樹脂組成物の流動性も良好であると判断できる。
Ａ：混練後のエポキシ樹脂組成物は、粉状でなく、無機充填材の分散性に優れていた。
Ｂ：混練後のエポキシ樹脂組成物は、粉状であり、無機充填材の分散性が不十分であった。
また、混練評価が良好であったエポキシ樹脂組成物では硬化物を好適に製造できた一方、混練評価が不良であったエポキシ樹脂組成物では硬化物が得られず、硬化促進剤の分散が不十分であることによる硬化不良が生じていると判断した。【００５９】
［熱伝導率の評価］
エポキシ樹脂組成物の熱伝導率の評価を以下のようにして行った。
まず、調製したエポキシ樹脂組成物を用いて、熱伝導率測定用のエポキシ樹脂組成物を成形した。熱伝導率測定用のエポキシ樹脂組成物の成形は、真空ハンドプレス成形機を用い、金型温度１８０℃、成形圧力６．９ＭＰａ、硬化時間１０分の条件下で行った。上記方法で１ｃｍ×１ｃｍ×０．１ｃｍに成形した硬化物の厚さ方向の熱拡散率を測定した。熱拡散率の測定はレーザーフラッシュ法（装置：ＬＦＡ４６７  ＨｙｐｅｒＦｌａｓｈ、ネッチ・ジャパン株式会社）にて行った。パルス光照射は、パルス幅０．１（ｍｓ）、印加電圧２４７Ｖの条件で行った。測定は雰囲気温度２５℃±１℃で行った。次いで、式（１）を用いて比熱、密度を熱拡散率に乗算することによって、熱伝導率の値を得た。
λ＝α×Ｃｐ×ρ・・・式（１）
（式（１）中、λは熱伝導率（Ｗ／（ｍ・Ｋ））、αは熱拡散率（ｍ２／ｓ）、Ｃｐは比熱（Ｊ／（ｋｇ・Ｋ））、ρは密度（ｄ：ｋｇ／ｍ３）をそれぞれ示す。）【００６０】
【表１】
2019087986.tif 000002
【００６１】
表１に示すように、実施例１及び２のエポキシ樹脂組成物では、比較例１のエポキシ樹脂組成物よりも硬化後の熱伝導性に優れていた。
更に、実施例１及び２では、アルミナを高充填にした場合であっても混練可能であり、流動性に優れた封止用のエポキシ樹脂組成物を製造することができた。一方、比較例２及び３では、アルミナを高充填にした場合に、上手く混練できず、封止用のエポキシ樹脂組成物を製造することができなかった。【００６２】
２０１７年１０月３０日に出願された日本国特許出願２０１７−２０９３５４の開示はその全体が参照により本明細書に取り込まれる。
本明細書に記載された全ての文献、特許出願、及び技術規格は、個々の文献、特許出願、及び技術規格が参照により取り込まれることが具体的且つ個々に記された場合と同程度に、本明細書中に参照により取り込まれる。
【国際調査報告】
2019087986.tif 000003
2019087986.tif 000004
2019087986.tif 000005
2019087986.tif 000006